Способ реставрации художественных произведений и их элементов, выполненных из черного металла

1. Способ реставрации художественных произведений и их элементов, выполненных из черного металла методом холодного газодинамического напыления, включающий формирование газопорошковой смеси, ускорение частиц смеси сверхзвуковым подогреваемым потоком газа и перенос их на реставрируемое изделие, отличающийся тем, что подогрев рабочего газа производят в периодическом режиме, при этом длительность периода выдержки поверхности изделия в пятне напыления при температуре Т=50-150°С близка или менее времени установления температурного равновесия в пятне напыления между рабочим газом и материалом обрабатываемого изделия, а размер частиц выбирают из группы 0,03-200 мкм, температура и давление в фор-камере сверхзвукового сопла выбирается в пределах 100-250°С и 1,0-4,0 МПа соответственно.
2. Способ по п. 1, отличающийся тем, что в качестве материала покрытия при реставрации, изготовлении и отделке вновь создаваемых изделий из черного металла используют порошки цинка или цинковых сплавов.
3. Способ по п. 2, отличающийся тем, что толщину покрытия обеспечивают в пределах 40-150 мкм по всей поверхности.
4. Способ по любому из пп. 2, 3 отличающийся тем, что производят перекрытие по всей полученной цинковой поверхности ЛКМ или при необходимости перекрытие цинковой поверхности металлизацией методом ХГН металлами из группы: медь, медные сплавы, нержавеющая сталь.
5. Способ по любому из пп. 1-4, отличающийся тем, что при заделке сквозных отверстий в отливке либо тонкостенной выколотной оболочке объекта реставрации после вставки предварительно подготовленных металлических пластин (материала объекта реставрации) и закрытия сквозного отверстия производят напыление по границе отверстия порошком цинка или цинкового сплава, и далее углубление напыляется «заподлицо» с поверхностью оболочки, а при заделке несквозных дефектов в оболочке объекта реставрации производят заполнение углублений напылением порошка цинка или цинкового сплава.